한편 , 도광 필름 모재 의 하부 면 전체 에 프리즘 또는 피라미드 패턴 을 형성 하 기 위해 소정 의 피치 및 직선 , 원호 , 방사형 형상 을 갖 는 프리즘 또는 피라미드 패턴 을 설계 하 여 스템 퍼 ( 금형 ) 를 제작 한다 ( 단계 S 230 ) . 이때 , 상기 도광 필름 모재 상 에 프리즘 또는 피라미드 패턴 은 스테인 레스 금속 등 에 브이 글 루 빙 방법 에 의해 프리즘 또는 피라미드 패턴 을 형성 한다 . 상기 상부 국부 패턴 형성 스템 퍼 및 하부 전면 프리즘 패턴 형성 스템 퍼 를 프레스 장치 에 장착 한다 ( S 240 ) . 그 다음 , 상기 상부 국부 프리즘 패턴 형성 스템 퍼 가 장착 된 프레스 장치 를 약 100 ~ 300 ℃ 로 가열 하 여 폴리카보네이트 와 같 은 재질 의 도광 필름 ( 1000 ) 을 소정 의 패턴 을 전사 한다 ( S 250 ) . 상기 상부 국부 프리즘 패턴 이 형성 된 도광 필름 의 이면 에 두께 가 약 100 ~ 200 ㎛ m 정도 로 균일 하 게 UV 경화 수지 를 코터 ( 510 ) 에 의해 도포 한다 ( S 260 ) . 상기 하부 전면 패턴 스템 퍼 에 형성 된 프리즘 또는 피라미드 패턴 을 상기 UV 경화 수지 가 도포 된 부분 에 프레스 장치 에 의해 전사 한다 ( S 270 ) . 상기 하부 전면 프리즘 패턴 이 전사 된 도광 필름 의 하부 에서 하부 전면 프리즘 패턴 이 전사 와 또는 전사 직후 에 UV 광 노출 기 ( 550 ) 에 의해 UV 광 을 조사 하 여 하부 전면 프리즘 패턴 이 전사 된 UV 경화 레진 을 경화 시켜 하부 전면 프리즘 패턴 이 유지 되 도록 경화 시킨다 ( S 280 ) . 여기 서 , 본 발명 에서 는 상부 국부 프리즘 패턴 형성 과정 인 핫 프레스 엠보싱 법 을 먼저 실시 하 고 , 하부 전면 프리즘 패턴 형성 과정 인 UV 경화 엠보싱 법 을 나중 에 실시 하 는 것 으로 설명 하 였 다 . 이 와 는 반 대로 UV 경화 엠보싱 법 을 먼저 실시 하 고 , 핫 프레스 엠보싱 법 을 나중 에 실시 하 여도 본 발명 의 실시 예 1 과 같 은 양면 에 각각 의 패턴 이 형성 되 어 있 는 도광 필름 을 형성 할 수 있 다는 것 을 인지 하 여야 한다 .